a) Poudre et liquide présentés en conditionnement de I litre, 3 litres, 5 litres, 10 litres pour le liquide et 0,5 Kg, 3 Kg, 5 Kg pour la poudre; b) La présente invention concerne les produits de traitement de supports. c) Dans des produits connus de ce genre, on trouve surtout des hydrofuges ou des produits restant en surface qui ne traitent que la pierre seule ou le ciment seul. d) l'avantage de ce produit est qu'il restructure la pierre en profondeur et lui redonne son calcin (la pierre respire normalement) I1 lui restitue un taux normal de perméabilité. Il provoque la transformation des bicarbonates en carbonates insolubles (asséchement dans la masse). L'Alginate de Cuivre dans le liquide joue le rôle de stabilisant. L'action du mélange poudre composé de Dolomie, Chaux, Ciment, durcit en accélérant la carbonatation. I1 traite également le Plâtre, les agglos, la brique, les- tor- chis, les argiles, les ciments ruisselants. Le mûrisement se fait en 48 heures. L'aspect de la pierre est conservé - pas de danger à l'application, aucun dérivé de chimie organique. e) La formule est la suivante : Liquide - Chlorure de Calcium 10 % - Alginate de Cuivre 5 % - Eau Naturelle 85 %. La densité est de I,045. Poudre - Dolomie 5 ffi - Ciment Blanc 75 % - Chaux S 20 %. Le mode d'emploi est le suivant : Brosser le support - passer le mélange 50 % produit liquide 50 % eau sur le support. Dans 2/3 de produit liquide verser I/3 de poudre, mélanger soigneusement et appliquer sur le support avec pinceau ou sulfateuse - attendre 48 heures le mûrissement. f) Le produit peut être utilisé pour la rénovation de vieux bâtiments atteints de salpêtre, d'humidité et de lèpres. Il permet étalement de traiter à titre préventif des murs devant être enduits. Le liquide seul traite également les carreaux en brique ayant des efflorescences de sels de chaux. REYENDICATIONS - - Procédé permettant la guérison du salpêtre, de l'humidité et des lèpres sur les murs. 2Q - I - Il est caractérisé par la possibilité de traiter les supports en profondeur et surtout de traiter cette gamme importante soit : pierre, brique, agglos, plâtre, torchis, argile, ciment ruisselant. - 2 - Le mûrissement du produit est rapide : 48 heures. - 3 - L'aspect du support est conservé. - 4 - Pas de danger à l'application, aucun dérivé de chimie organique. - 5 - Ignifuge.